(57)【要約】【課題】連続焼鈍工程において、従来の水焼入れ法と同程度の高い冷却速度を確保すると共に、安定的に高い生産能率を確保することが可能な鋼帯の冷却方法および冷却設備を提供する。【解決手段】本発明に係る連続焼鈍工程における鋼帯の冷却方法は、加熱された鋼帯１に水を噴射して冷却した後、この冷却した鋼帯１を水温が６０〜９０℃の浸漬槽５２内に浸漬して冷却するに際し、鋼帯１に噴射する水の温度を浸漬槽５２内の水温より低い温度とすることを特徴とする。  また、本発明に係る鋼帯の冷却設備５は、鋼帯１に水を噴射し急速冷却を行う急速冷却手段５１と、この急速冷却手段５１の下流側に配した浸漬槽５２と、前記急速冷却手段５１と前記浸漬槽５２との間に配した水切りのための仕切り手段５３とを有する。【選択図】図２
2008019505.tif 000002
【特許請求の範囲】
【請求項１】
連続焼鈍工程における鋼帯の冷却方法であって、
加熱された鋼帯に水を噴射して冷却した後、該冷却した鋼帯を水温が６０〜９０℃の浸漬槽内に浸漬して冷却するに際し、前記鋼帯に噴射する水の温度を前記浸漬槽内の水温より低い温度とすることを特徴とする鋼帯の冷却方法。
【請求項２】
鋼帯に噴射する水の温度を２５℃以上、６０℃未満とすることを特徴とする請求項１に記載の鋼帯の冷却方法。
【請求項３】
鋼帯に水を噴射し急速冷却を行う急速冷却手段と、
該急速冷却手段の下流側に配した浸漬槽と、
前記急速冷却手段と前記浸漬槽との間に配した水切りのための仕切り手段とを有することを特徴とする鋼帯の冷却設備。
【請求項４】
連続焼鈍工程における鋼帯の冷却方法であって、
加熱された鋼帯に水を噴射して冷却した後、該冷却した鋼帯を、冷却媒体として、その少なくとも一部にイオン性液体を含有している液体を用いた浸漬槽内に浸漬することを特徴とする鋼帯の冷却方法。
【請求項５】
イオン性液体が、次式（１）〜（５）の化学式で表される塩の１種または２種以上の混合物からなることを特徴とする請求項４に記載の鋼帯の冷却方法。
【化１】
2008019505.tif 000006
ここで、式中Ｒ１〜Ｒ４ は、直鎖または分枝鎖、置換または非置換のアルキル、アリール、アルコキシアルキル、アルキレンアリール、ヒドロキシアルキルおよびハロアルキルから成る群から選択され、Ｎは窒素原子またはリン原子、Ｘはメチルサルフェート、ＰＦ６− 、ＢＦ４− およびハロゲン化合物より選択される陰イオン、Ｙは窒素またはホスフェートのようなテヘロ原子を含有する陽イオン、Ｚはグリセロール、クエン酸、尿素、その他の中性プロトン供与体もしくは受容体より選ばれる水素結合の可能な中性分子である。また、ｍおよびｎは電気的中性を付与するために選択された整数であり、ｑは０〜１０００の整数である。
【請求項６】
鋼帯に噴射する水の温度を２５℃以上、６０℃未満とし、浸漬槽内の冷却媒体の温度を１５０〜３００℃とすることを特徴とする請求項４または５に記載の鋼帯の冷却方法。
【発明の詳細な説明】
【技術分野】
【０００１】
本発明は、連続焼鈍工程において、焼鈍後の鋼帯の焼入れを行う際の鋼帯の冷却方法および冷却設備に関する。
【背景技術】
【０００２】
鋼帯の連続焼鈍工程において、処理される鋼帯に必要とされる機械的特性を付与するためには、加熱及び冷却の熱処理条件の制御が重要である。一方、連続焼鈍工程において高張力鋼帯を製造する場合、鋼帯の高強度化の観点から、加熱された鋼帯を急速に冷却する処理が必要であり、またプレス成形性の観点から、冷却された鋼帯を再度加熱する処理(焼戻し処理)が必要となる。
【０００３】
ところで、近年においては、高張力鋼帯の需要が増大してきており、高張力鋼板の製造に不可欠な急速冷却技術の重要性が増している。この急速冷却の方法としては、水焼入れ法、ロール冷却法、気水混合（ミスト）冷却法、ガスジェット冷却法等があり、必要な材質を得るためにこれらの方法が適宜選択される。
【０００４】
これらの中で、冷却水中に鋼帯を浸漬させる水焼入れ法が最も冷却速度が速く、強度を高めるための合金元素の添加を少なくできることから高張力鋼板の製造に適している。水焼入れ法としては、加熱された鋼帯を水中に浸漬させると同時に、水中に設けられたクエンチノズルから冷却水を鋼帯に噴射し、急冷を行う方法が一般的である。
【０００５】
しかし、水焼入れ法は、その速い冷却速度のために、冷却停止温度を制御することが困難であり、鋼帯が浸漬槽内を通過する間に水温と同じ温度まで冷却されてしまう。
【０００６】
図７に、従来の連続焼鈍設備において水焼入れ法を用いた場合の鋼帯の温度履歴の概略図を示す。図７に示すように、従来の水焼入れ法を用いた方法では、クエンチノズルにより鋼帯表面をスプレー冷却した後、浸漬槽内でさらに冷却されるため、浸漬槽内の水温が３５℃の場合(クエンチノズル噴射速度：３ｍ/ｓ、噴射水温度：３０℃)、誘導加熱装置に到達する時点での鋼帯の温度も３５℃まで冷却されてしまう。このため、急冷後の過時効処理において、鋼帯を再加熱する誘導加熱装置での加熱能力に与える負荷が高くなってしまう。一方、誘導加熱装置での加熱能力の負荷を下げるために、冷却水の水温を上げることが考えられるが、水温の上昇は冷却能力の低下をもたらし、必要とされる所定の材質が得られなくなる。
【０００７】
また、鋼帯速度を増速させた場合、誘導加熱装置への負荷が著しく大きくなる事から、鋼帯速度の増速による生産性の向上は難しい（図７における通板速度：９０ｍ／ｍｉｎ、鋼帯板厚:１．６ｍｍ、ＴＳ（引張り強さ）:９９０ＭＰａ、Ｅｌ（伸び）：１７．４％）。
【０００８】
水焼入れ法の速い冷却速度を維持しつつ、再加熱能力の負荷を低減する方法として、特許文献１に開示されている技術がある。これは鋼帯を急冷するにあたり、空中スプレーにより冷却を行い、その直後に従来と同様に水中に浸漬させる。さらに、浸漬槽内には複数の加熱ロールが設けられており、冷却と同時に加熱も行い、浸漬槽出側における鋼帯の温度を高めて、再加熱能力の負荷の低減を狙ったものである。
【０００９】
また、特許文献２には、連続焼鈍炉におけるストリップの冷却方法として、急冷却用のノズルと熱水噴射可能なノズルとを設置し、前記急冷却用のノズルを使用して鋼帯を急冷する冷却方法と、前記熱水噴射可能なノズルを使用して鋼帯を所定の温度で冷却停止させる冷却方法との２種類の方法が開示されている。また、熱水を噴射する際に、ノズルから噴射された熱水を下流側へ排水させないように遮蔽板を設けて捕集し、受水槽に回収する方法が開示されている。
【特許文献１】特公平１−１８９７４号公報
【特許文献２】特開昭６１−１８３４１５号公報
【発明の開示】
【発明が解決しようとする課題】
【００１０】
しかし、上記特許文献１で開示されている従来方法では、空中スプレーと浸漬槽内での冷却により冷却速度を確保しているため、冷却長が必然的に長くなり、高張力鋼板に必要な冷却速度を確保するのが困難であるという問題がある。また、浸漬槽内の加熱ロールは浸漬槽内の水溶液中にあるため、ロール内部では加熱されているものの、ロール表面では水溶液と接触しているため冷やされる。そのため、ロール温度は非常に不安定であり、定常的な操業には不向きである。
【００１１】
また、上記特許文献２で開示されている方法の場合、急冷却用のノズルを用いて冷却を実施した場合には、鋼帯は水温まで冷却されてしまうため、その後、鋼帯を再加熱する際の加熱能力の負荷を軽減させることは困難である。また、熱水噴射可能なノズルを用いた場合、冷却能力が低下するため、製造する全ての鋼帯について所望の特性を確保するために充分な冷却速度を確保することは困難となる。さらに、冷却用ノズルの下流側に設置してある遮蔽板については、熱水噴射を行う際の液滴捕集用の装置として設置されており、急冷却時の機能については何も効果を有していない。
【００１２】
そこで、本発明は、連続焼鈍工程において、従来の水焼入れ法と同程度の高い冷却速度を確保すると共に、安定的に高い生産能率を確保することが可能な鋼帯の冷却方法および冷却設備を提供することを目的とする。
【課題を解決するための手段】
【００１３】
上記課題を解決するために、本発明は以下のような特徴を有する。
［１］連続焼鈍工程における鋼帯の冷却方法であって、
加熱された鋼帯に水を噴射して冷却した後、該冷却した鋼帯を水温が６０〜９０℃の浸漬槽内に浸漬して冷却するに際し、前記鋼帯に噴射する水の温度を前記浸漬槽内の水温より低い温度とすることを特徴とする鋼帯の冷却方法。
［２］上記［１］において、鋼帯に噴射する水の温度を２５℃以上、６０℃未満とすることを特徴とする鋼帯の冷却方法。
［３］鋼帯に水を噴射し急速冷却を行う急速冷却手段と、
該急速冷却手段の下流側に配した浸漬槽と、
前記急速冷却手段と前記浸漬槽との間に配した水切りのための仕切り手段とを有することを特徴とする鋼帯の冷却設備。
［４］連続焼鈍工程における鋼帯の冷却方法であって、
加熱された鋼帯に水を噴射して冷却した後、該冷却した鋼帯を、冷却媒体として、その少なくとも一部にイオン性液体を含有している液体を用いた浸漬槽内に浸漬することを特徴とする鋼帯の冷却方法。
［５］イオン性液体が、次式（１）〜（５）の化学式で表される塩の１種または２種以上の混合物からなることを特徴とする請求項４に記載の鋼帯の冷却方法。
【００１４】
【化１】
2008019505.tif 000003
【００１５】
ここで、式中Ｒ１〜Ｒ４ は、直鎖または分枝鎖、置換または非置換のアルキル、アリール、アルコキシアルキル、アルキレンアリール、ヒドロキシアルキルおよびハロアルキルから成る群から選択され、Ｎは窒素原子またはリン原子、Ｘはメチルサルフェート、ＰＦ６− 、ＢＦ４− およびハロゲン化合物より選択される陰イオン、Ｙは窒素またはホスフェートのようなテヘロ原子を含有する陽イオン、Ｚはグリセロール、クエン酸、尿素、その他の中性プロトン供与体もしくは受容体より選ばれる水素結合の可能な中性分子である。また、ｍおよびｎは電気的中性を付与するために選択された整数であり、ｑは０〜１０００の整数である。
［６］上記［４］または［５］において、鋼帯に噴射する水の温度を２５℃以上、６０℃未満とし、浸漬槽内の冷却媒体の温度を１５０〜３００℃とすることを特徴とする鋼帯の冷却方法。
【発明の効果】
【００１６】
本発明によれば、連続焼鈍工程において、従来の水焼入れ法と同程度の高い冷却速度を確保すると共に、安定的に高い生産能率を確保することが可能な鋼帯の冷却方法および冷却設備が提供される。
【発明を実施するための最良の形態】
【００１７】
以下、本発明を実施するための最良の形態の一例を説明する。
【００１８】
図１に本発明に係る冷却設備が適用される連続焼鈍設備の設備構成の一例を示す。また、図２および図３に、本発明に係る冷却設備の設備構成の一例を示す。
【００１９】
図１に示すように鋼帯の連続焼鈍設備は、連続して搬送される鋼帯１を連続的に加熱または冷却する加熱帯２、均熱帯３、ガスジェット冷却帯４、冷却設備５、誘導加熱装置６、過時効帯７から構成されている。
【００２０】
また、図２および図３に示すように、前記冷却設備５は、鋼帯１に水を噴射し急速冷却を行う急速冷却手段５１と、この急速冷却手段５１の下流側に配した浸漬槽５２と、前記急速冷却手段５１と前記浸漬槽５２との間に配した水切りのための仕切り手段５３とを有する。なお、前記急速冷却手段５１の鋼帯１入側の直上にはピンチロール８が設置され、前記浸漬槽５２の下流側にはリンガーロール９とドライヤー１０とが設置される。また、浸漬槽５２内に冷却媒体として水の代わりに、イオン性液体、または、冷却媒体の少なくとも一部にイオン性液体を含有している液体を用いる場合は、図３に示すように前記液体を保温するためのヒーター１１が取り付けられる。
【００２１】
ここで、前記イオン性液体は１００℃以上の高温で安定な液体として存在する。また、前記イオン性液体は不揮発性であり蒸発せず、劣化も起こしにくいため、繰り返し使えるという特徴を有する。さらに、熱容量が大きく保温性も高い。
【００２２】
このように、前記イオン性液体は１００℃以上の高温で液体として存在できるため、浸漬槽５２内に入れた場合、水より冷却停止温度を高く保つことが可能となり、後段側の誘導加熱装置６の負荷を低減することができる。
【００２３】
前記イオン性液体の性質を損なわないように、浸漬槽５２内の冷却媒体中に含有させるイオン性液体の含有比率は高い方が望ましく、冷却媒体をイオン性液体のみで構成することがより望ましい。しかし、イオン性液体に水、他のイオンや他の混合物等が含まれていてもよい。
【００２４】
上記のような効果を示すイオン性液体として、以下の化学式（１）〜（５）で表されるものを用いることが好ましい。なお、このイオン性液体は、以下の化学式（１）〜（５）で表されるものを単独で用いてもよく、２種以上を混合して用いてもよい。
【００２５】
【化１】
2008019505.tif 000004
【００２６】
ここで、式中Ｒ１〜Ｒ４ は、直鎖または分枝鎖、置換または非置換のアルキル、アリール、アルコキシアルキル、アルキレンアリール、ヒドロキシアルキルおよびハロアルキルから成る群から選択され、Ｎは窒素原子またはリン原子、Ｘはメチルサルフェート、ＰＦ６− 、ＢＦ４− およびハロゲン化合物より選択される陰イオン、Ｙは窒素またはホスフェートのようなテヘロ原子を含有する陽イオン、Ｚはグリセロール、クエン酸、尿素、その他の中性プロトン供与体もしくは受容体より選ばれる水素結合の可能な中性分子である。また、ｍおよびｎは電気的中性を付与するために選択された整数であり、ｑは０〜１０００の整数である。
【００２７】
前記急速冷却手段５１としては、鋼帯１の表裏面のそれぞれに冷却水をスプレー可能とするように、鋼帯１の表裏面の両側にそれぞれ複数段に配したスリットノズル５４により構成することができる。前記スリットノズル５４から、前記急速冷却手段５１が配される急速冷却帯に進入してきた鋼帯１の表裏面全面に冷却水を噴射することで、加熱された鋼帯１の急速冷却が可能となる。
【００２８】
ここで、前記急速冷却手段５１と前記浸漬槽５２との間には、前記急速冷却手段５１で噴射された冷却水が、後段側に配された前記浸漬槽５２に流れ込まないように水切りのための仕切り手段５３が配されている。仕切り手段５３が無いと、急速冷却手段５１で噴射された冷却水が、浸漬槽５２に多く流れ込み、この結果、浸漬槽内の水温が低下して、冷却後、誘導加熱装置６における加熱負荷が増大する。このため、浸漬槽内の水温の低下を抑制する仕切り手段５３が必要となる。この仕切り手段５３としては、遮蔽板を用いることができるが、特に遮蔽板に限定されるものではなく、例えばロール等を用いてもよい。ロールを使用することにより、鋼帯１により近接して設置することが可能となり、浸漬槽５２への冷却水の流入量をより抑えることができる。また、仕切り手段５３にガスノズルを設置し、このガスノズルからガスを噴射し、パージを行うことも浸漬槽５２への冷却水の流入防止に有効である。
【００２９】
前記急速冷却手段５１のスリットノズル５４から噴射された冷却水の大部分は、前記仕切り手段５３によりせき止められ、急速冷却手段５１に設けられた排水口５５から循環槽５６に回収される。前記循環槽５６に回収された冷却水は、冷却装置５７により所定の温度に冷却されたのち、循環槽５６に戻され、再びスリットノズル５４から噴射される。
【００３０】
スリットノズル５４から噴射された冷却水の一部は仕切り手段５３と鋼帯１、あるいは仕切り手段５３の間隙から後段側の浸漬槽５２内に流入する場合もある。しかし、浸漬槽５２内に流入する量は浸漬槽５２内の水量または液量に比べ少なく、浸漬槽５２内の水温または液温への影響はほとんどない。
【００３１】
一般に、鋼帯の強度は急冷時の冷却速度に依存し、冷却速度が遅くなると強度不足となる。従来の水中でスプレー冷却をする水焼入れ法では、噴流により鋼帯表面の境界層を打ち破ることによって、単に鋼帯を水中に浸漬させるよりも速い冷却速度を達成している。一方、本発明においては、急速冷却手段５１と浸漬槽５２とを分離した場合においても、急速冷却手段５１において、十分な水量をスリットノズル５４から噴射することにより、水中でスプレーするのと同等の冷却能力が得られる。
【００３２】
同一の鋼帯サイズの場合、冷却速度は、スリットノズル５４からの噴射流速および冷却水の水温に依存する。ノズルからの噴射流速が速いほど冷却速度は高まるが、ある程度以上（例えば、２ｍ／ｓ以上）の噴射流速であれば、冷却効果はほぼ同じである。それに対し、水温は、その温度が高いほど冷却速度が低くなる。したがって、速い冷却速度を保つためには、急速冷却手段５１の冷却水の温度は、浸漬槽５２内の水温よりも低くする必要がある。ここで、冷却水の温度はなるべく低い方がよく、鋼帯の材質との兼ね合いから２５℃以上、６０℃未満とすることが好ましい。
【００３３】
なお、急速冷却手段５１に進入する鋼帯１の温度である焼入れ開始温度、冷却水の水温のばらつき、連続焼鈍設備のライン速度の変動等を考慮すると、前記スリットノズル５４から噴射される冷却水の温度の上限は、４５℃とすることがより好ましい。これにより、安定的な操業がより可能となる。
【００３４】
前記急速冷却手段５１により冷却された鋼帯１は、次に浸漬槽５２内の冷却媒体である水またはイオン性液体中に浸漬される。ここで、前記浸漬槽５２内の水温または液温は、後段側の誘導加熱装置６の加熱負荷を低減させるため、水の場合は６０〜９０℃、イオン性液体の場合は１５０〜３００℃にすることが好ましい。
【００３５】
図４に、本発明に係る鋼帯の冷却方法を用いた場合の鋼帯の温度履歴の概略図を示す。図４に示すように、例えば浸漬槽５２内の冷却水の水温を８０℃で保持させた場合には(クエンチノズル噴射速度：３ｍ/ｓ、噴射水温度：３５℃)、誘導加熱装置６に到達する時点での鋼帯の温度を８０℃程度に保持することが可能となる。そのため誘導加熱装置６の加熱能力に与える負荷が低減可能となり、且つ鋼帯速度の増速が可能となる。なお、図４における通板速度：１３０ｍ／ｍｉｎ、鋼帯板厚:１．６ｍｍ、ＴＳ（引張り強さ）:９９８ＭＰａ、Ｅｌ（伸び）：１７．６％であった。
【００３６】
さらに、別の一例として、図５に、本発明に係る鋼帯の冷却方法を用いた場合の鋼帯の温度履歴の概略図を示す。図５に示すように、例えば浸漬槽５２内のイオン性液体の液温を２５０℃で保持させた場合には(クエンチノズル噴射速度：３ｍ/ｓ、噴射水温度：３５℃)、誘導加熱装置６に到達する時点での鋼帯の温度を２５０℃程度に保持することが可能となる。そのため誘導加熱装置６の加熱能力に与える負荷が低減可能となり、且つ鋼帯速度の増速が可能となる。なお、図５における通板速度：１８０ｍ／ｍｉｎ、鋼帯板厚:１．６ｍｍ、ＴＳ（引張り強さ）:９９８ＭＰａ、Ｅｌ（伸び）：１７．６％であった。
【００３７】
このように、本発明においては、急速冷却手段５１における冷却と浸漬槽５２内での冷却を分離し、急速冷却手段５１では比較的低い水温で急冷を行い、浸漬槽５２内では比較的高温の水またはイオン性液体を用い、浸漬槽５２出側における鋼帯温度をなるべく高温で保持することにより、品質と生産能率の向上を両立できた。
【実施例１】
【００３８】
本発明例として、図１および図２に示す連続焼鈍設備および冷却設備を用いて、板厚１．６ｍｍ、板幅１０００ｍｍの９８０ＭＰａ級の高張力冷延鋼板を製造した。ここでの焼入れ温度は６８０℃とした。
【００３９】
冷却設備５における急速冷却手段５１のスリットノズル５４は鋼帯の表裏面とも９段設置され、冷却長は９００ｍｍである。前記スリットノズル５４からの噴射水量は１０００Ｔ／Ｈrとした。また、前記スリットノズル５４から噴射されるの冷却水の水温は、鋼帯から持ち込まれる熱量により上昇するため、３０℃に保持するように循環水の冷却装置５７により冷却を行った。
【００４０】
浸漬槽５２内の水温または液温は、急速冷却手段５１の出側板温が１００℃以上であるため、鋼帯から奪う熱量により上昇する。ここでは、ライン速度の条件を変更することにより、水温を制御した。ライン速度が１０５ｍｐｍの時、浸漬槽５２内の水温は６０℃、ライン速度が１３０ｍｐｍの時、浸漬槽５２内の水温は８０℃となった。
【００４１】
また、ライン速度１８０ｍｐｍの時、浸漬槽５２内のイオン性液体の液温は２５０℃となった。ここで使用したイオン性液体は、イオン性液体ＩＬ−Ａ２（広栄化学工業株式会社製）である。これは、脂肪族アミン系イオン性液体で、陽イオンはトリメチルヘキシルアンモニウムイオンで構造式は次式（６）で表される。
【００４２】
【化２】
2008019505.tif 000005
【００４３】
また、陰イオンは、（ＣＦ３ＳＯ２）２Ｎ−である。
【００４４】
このイオン性液体の分解点は４８４．６℃、粘度は２５℃で６３４．９ｃＰｓ、イオン伝導度は２５℃で６．１×１０−５Ｓ／ｃｍである。
【００４５】
上記それぞれのライン速度の条件で鋼帯の製造を行い、材質の評価を行った。その結果、ライン速度１０５ｍｐｍ、浸漬槽５２内の水温６０℃の時（本発明例１）は、ＴＳ（引張り強さ）：９９５ＭＰａ、Ｅｌ（伸び）：１７．４％、また、ライン速度１３０ｍｐｍ、浸漬槽５２内の水温８０℃の時（本発明例２）は、ＴＳ（引張り強さ）：９９９ＭＰａ、Ｅｌ（伸び）：１７．５％、また、ライン速度１８０ｍｐｍ、浸漬槽５２内のイオン性液体の液温２５０℃の時（本発明例３）は、ＴＳ（引張り強さ）：９９８ＭＰａ、Ｅｌ（伸び）：１７．６％であった。このように、本発明例においても従来の製造時と同等の強度レベルであった。なお、前記材質の評価の方法は、製造された鋼帯の板幅中央部の圧延方向にＪＩＳ５号試験片を採取し、ＪＩＳ Ｚ ２２４１の規定に準拠して引張試験を行い、引張特性（引張強さ（ＴＳ）、伸び（Ｅｌ））を求めた。
【００４６】
比較例として、従来方法により本発明例と同等の引張り特性を有する高張力冷延鋼板を製造した（鋼板板厚：１．６ｍｍ、ＴＳ：９９４ＭＰａ、Ｅｌ：１７．４％）。この比較例では、クエンチノズルは浸漬槽内に設置され、クエンチノズルから噴射される冷却水および浸漬槽内の水温は３０℃となるように設定した。この比較例の場合、浸漬槽内で鋼帯の温度が３０℃まで冷却されてしまうため、再加熱時における誘導加熱装置での加熱負荷が高くなり、再加熱温度まで昇温させるためにライン速度を９０ｍｐｍとしなければならなかった。
【００４７】
本発明例および比較例で高張力冷延鋼板を製造した際のライン速度の比較を図６に示す。図６に示すように、比較例である従来の浸漬槽内でスプレーする方法に比べ、本発明例では、浸漬槽出側板温が高くなったことにより、誘導加熱装置での加熱負荷が減り、浸漬槽内の水温６０℃の場合で約２割、浸漬槽内の水温８０℃の場合で約４割、浸漬槽内の液温２５０℃の場合で約２倍の増速が可能になった。
【図面の簡単な説明】
【００４８】
【図１】本発明に係る冷却設備が適用される連続焼鈍設備の設備構成の一例を示す図である。
【図２】本発明に係る冷却設備の設備構成の一例を示す図である。
【図３】本発明に係る冷却設備の設備構成の他の一例を示す図である。
【図４】本発明に係る鋼帯の冷却方法を用いた場合の鋼帯の温度履歴の概略図である。
【図５】別の一例である、本発明に係る鋼帯の冷却方法を用いた場合の鋼帯の温度履歴の概略図である。
【図６】本発明例および比較例で高張力冷延鋼板を製造した際のライン速度の比較を示した図である。
【図７】従来の連続焼鈍設備において水焼入れ法を用いた場合の鋼帯の温度履歴の概略図である。
【符号の説明】
【００４９】
１  鋼帯
２  加熱帯
３  均熱帯
４  ガスジェット冷却帯
５  冷却設備
５１  急速冷却手段
５２  浸漬槽
５３  仕切り手段
５４  スリットノズル
５５  排水口
５６  循環槽
５７  冷却装置
６  誘導加熱装置
７  過時効帯
８  ピンチロール
９  リンガーロール
１０  ドライヤー
１１  ヒーター
【図１】
2008019505.tif 000007
【図２】
2008019505.tif 000008
【図３】
2008019505.tif 000009
【図４】
2008019505.tif 000010
【図５】
2008019505.tif 000011
【図６】
2008019505.tif 000012
【図７】
2008019505.tif 000013